(57)【要約】【課題】膜厚及び面内均一性に優れた光透過層を具備する光記録媒体を低コストで提供する。【解決手段】円板状の透明基板１と、透明基板の外縁部を除いて積層形成された情報記録層２と、前記外縁部及び情報記録層２を含む領域上に積層形成された中間層３と、この中間層３上に回転塗布法により形成された光透過層４とを具備している光記録媒体１０を提供する。【選択図】図１
2008210468.tif 000002
【特許請求の範囲】
【請求項１】
円板状の基板と、当該基板の外縁部を除いた領域上に形成された情報記録層と、前記基板の前記外縁部を含み、前記情報記録層の上に形成された中間層と、当該中間層上に、回転塗布法により形成された光透過層とを具備していることを特徴とする光記録媒体。
【請求項２】
円板状の基板と、当該基板の外縁部を含んだ領域上に形成された情報記録層と、当該情報記録層上に、回転塗布法により形成された光透過層とを具備していることを特徴とする光記録媒体。
【請求項３】
上記中間層が、樹脂膜、あるいはスパッタ膜であることを特徴とする請求項１に記載の光記録媒体。
【発明の詳細な説明】
【技術分野】
【０００１】
本発明は、透明基板上に少なくとも情報記録層と光透過層とを有し、光透過層を介して情報記録層に光を照射して信号の記録・再生を行う光記録媒体に関するものである。
【背景技術】
【０００２】
従来汎用されている貼り合わせ型光記録媒体（多層ＤＶＤ）よりも更に高密度記録化を実現させる技術として、青紫色レーザ光源（波長４００ｎｍ前後）を記録・再生用のレーザ光として適用する技術の提案がなされている。
具体的には、光記録媒体の光透過層の膜厚を０．１ｍｍ以下程度とし、開口数ＮＡが０．８５程度のレンズを適用して超微細レーザスポットを形成し、信号の記録再生を行う技術である。
【０００３】
上記のような高密度記録型の光記録媒体のレーザ光照射面に形成される光透過層の構成としては、下記のようなものが挙げられる。
（Ａ）厚さ１．１ｍｍの透明基板の信号形成面側に、光透過層として、厚さ０．１ｍｍより若干薄い透明な薄板を、透明接着剤を用いて貼り付ける。
（Ｂ）厚さ１．１ｍｍの透明基板の信号形成面側に、光透過層として、厚さ０．１ｍｍ程度の透明樹脂層でコートする。
上記（Ａ）の薄板（光透過層）としては、例えばキャスティング等により作製されたポリカーボネートシートが適用できる。シートを用いると、厚さのばらつきが±１μｍ程度に抑えられるという点で有利である。また、シートを支持基板と貼り合わせる接着剤の層は極めて薄膜であるため均一にすることは容易であり、最終的に得られる記録再生面側の光透過層は膜厚の均一性に優れたものとなる。
また、上記（Ｂ）においては、上記（Ａ）ほど厳密に均一膜を形成することは困難であるが、コスト面において有利である。
【０００４】
上記（Ｂ）のように、透明樹脂をコートすることによって光透過層を形成する技術としては、液状紫外線硬化樹脂を円盤状基体に塗布し、回転処理により最外周での液溜まりの形成を防止するという製造工程についての技術が知られている（例えば、特許文献１参照。）。
また、記録層上に光透過層形成用材料を回転塗布（スピンコート）する装置に関する提案もなされている（例えば、特許文献２参照。）。これは、特に小径の光ディスクであっても、均一な膜厚の光透過層を形成する技術である。
【０００５】
今後一層、高密度化が進む光ディスクにおいては、光透過層の膜厚均一性、すなわち面内均一性の重要性が高まるものと考えられ、かかる膜厚の内外差を解消するために、例えばセンターキャップ法、センターシール法、センター後抜き法等の、ディスク半径０ｍｍの位置から樹脂膜を形成する方法が提案されている。
【０００６】
【特許文献１】特開２００２−４２３８９号公報
【特許文献２】特開２００５−６３４９２号公報
【発明の開示】
【発明が解決しようとする課題】
【０００７】
一方、基板の外周端においても、光透過層に、規格外の盛り上がり（バンプ）が生じてしまうことがあり、このバンプが、記録再生領域に悪影響を及ぼすという問題があった。
しかしながら、外周端バンプの発生を防止する有効な対策は、従来知られていなかった。
そこで本発明においては、外周端のバンプの発生を防止し、膜厚均一性に優れた光透過層を具備する光記録媒体を提供することとした。
【課題を解決するための手段】
【０００８】
請求項１の発明においては、円板状の基板と、この基板の外縁部を除いた領域上に形成された情報記録層と、前記基板の前記外縁部を含み、前記情報記録層の上に形成された中間層と、前記中間層上に、回転塗布法により形成された光透過層とを具備している光記録媒体を提供する。
【０００９】
請求項２の発明においては、円板状の基板と、この基板の外縁部を含み、前記基板上に形成された情報記録層と、この情報記録層上に回転塗布法により形成された光透過層とを具備していることを特徴とする光記録媒体を提供する。
【００１０】
請求項３の発明においては、前記中間層が、樹脂膜あるいはスパッタ膜であることを特徴とする請求項１に記載の光記録媒体を提供する。
【発明の効果】
【００１１】
請求項１の発明によれば、中間層によって光透過層形成面全面に亘って濡れ性が均一化されているので、外周端バンプの発生を抑制でき、膜厚均一性に優れた光透過層を具備する光記録媒体が得られた。すなわち、本発明者は、外周端バンプの発生は、回転塗布法により塗布される光透過層の材料（例えば紫外線硬化樹脂）が、例えば樹脂材料からなる基板の表面とは比較的濡れ性が高く、例えば相変化型の無機材料からなる情報記録層の表面とは比較的濡れ性が低いことに起因することを解明した。そして、本発明は、外周端バンプの発生を防ぐべく、基板の外周部を含んで情報記録層の上に中間層を形成することで、光透過層形成面の全面に亘って、濡れ性を均一化した。
請求項２の発明によれば、信号形成領域面の濡れ性が情報記録層により均一化されているので、特に低コストで上記効果を奏する光記録媒体が得られた。
請求項３の発明によれば、簡易な工程により、信号形成領域面の濡れ性が均一化できた。
【発明を実施するための最良の形態】
【００１２】
本発明の光記録媒体の具体的な実施形態を図面を参照して説明する。
なお、本発明の光記録媒体は、以下の例に限定されるものではなく、適宜従来公知の技術を援用できるものとする。
【００１３】
光記録媒体の共通構成の概略断面図を、図１に示す。
光記録媒体は、中心孔１１を有するディスク形状であり、透明基板１上に情報記録層２と光透過層４とが設けられた構成を有している。
【００１４】
（第一の発明による光記録媒体）
図２に第一の発明による光記録媒体の要部の概略断面図を示す。
光記録媒体１０は、透明基板１上に、所定の反射膜と記録膜とが積層された情報記録層２と、中間層３と、光透過層４とが、順次形成された構成を有している。
【００１５】
透明基板１は、光ディスク用基板として従来公知の材料をいずれも適用でき、具体的にはポリカーボネート、アクリル樹脂等の透明樹脂材料や、ガラス等が挙げられる。
また、後述する情報記録層２の形成領域には、予め所定のピットやグルーブが形成されていてもよい。
【００１６】
情報記録層２は、透明基板１側から順に、所定の反射膜と記録膜とから構成されている。
反射膜を形成する材料としては、例えば、Ａｌ、Ａｕ、Ａｇ、Ｃｕ等の金属、これら金属の合金が挙げられる。その他半金属元素、半導体元素、あるいはこれらの化合物を適用することもできる。
反射膜は、記録・再生用のレーザ光を反射し、レーザ光の利用効率を高めるとともに、記録時に発生した熱を放熱するシートシンク層の機能を有している。
記録膜は、レーザ光を照射することにより信号の書き込みを行う光記録層である。この記録膜は、結晶・非晶質間で相変化する相変化材料により構成されているものとする。相変化材料としてはビスマス化合物が適用できる。この記録膜すなわち相変化材料膜の上下に透明誘電体層を設けることにより光学特性を調節したり、湿気等の腐食因子との接触を防止したりすることができる。
反射膜及び記録膜は、スパッタリング法により形成する。このとき、図２に示すように、ディスクの外周端側から１〜２ｍｍ幅の領域をマスクで覆うことにより透明基板面が露出した状態にする。これにより、情報記録層２は、透明基板１上にその外縁部を除いた領域に形成される。
【００１７】
中間層３は、樹脂膜、あるいはスパッタ膜のいずれでもよい。
例えば液状の紫外線硬化樹脂を形成面に回転塗布した後、紫外線硬化処理を施すことにより低コストで形成できる。中間層３は、上記マスクによって基板面がむき出しになっているディスクの外縁部を含んで全面的に形成する。これにより上層の光透過層４形成面の濡れ性を均一化できる。
中間層３は、記録再生用レーザ光を透過する材料により構成されているものとし、膜厚は１０μｍ以下とし、好ましくは２〜５μｍとする。これにより高い面内均一性が得られる。
【００１８】
光透過層４は、液状の紫外線硬化樹脂を形成面に回転塗布した後、紫外線硬化処理を施すことにより形成できる。
光透過層４は、情報記録層２を外部の衝撃から保護し、湿気等の腐食因子との接触を防止する保護層として機能する。
光透過層４は、記録再生用レーザ光を透過する材料により構成されているものとし、膜厚は０．３ｍｍ以下とし、好ましくは１０〜２００μｍとする。
【００１９】
図２の光記録媒体１０は、光透過層４側から所定の波長のレーザ光を照射することにより信号の記録・再生を行うが、光透過層４の膜厚が０．３ｍｍ以下とすることで、対物レンズの開口数ＮＡを０．８にまで上げたとしてもディスクの傾きによって生じるコマ収差は小さく抑制される。従って光ディスクの傾きに対して大きな許容度が得られる。
【００２０】
（第二の発明による光記録媒体）
図３に第二の発明による光記録媒体の要部の概略断面図を示す。
光記録媒体２０は、透明基板１上に、所定の反射膜と記録膜とが積層された情報記録層２と、光透過層４とが、順次形成された構成を有している。
【００２１】
透明基板１は、光ディスク用基板として従来公知の材料を適用でき、例えばポリカーボネート、アクリル樹脂等の透明樹脂材料や、ガラス等が挙げられる。
また、後述する情報記録層２の形成領域には、予め所定のピットやグルーブが形成されていてもよい。
【００２２】
情報記録層２は、所定の反射膜と記録膜とから構成されている。
反射膜を形成する材料としては、例えば、Ａｌ、Ａｕ、Ａｇ、Ｃｕ等の金属、これら金属の合金が挙げられる。その他半金属元素、半導体元素、あるいはこれらの化合物を適用することもできる。反射膜は、記録・再生用のレーザ光を反射し、レーザ光の利用効率を高めるとともに、記録時に発生した熱を放熱するシートシンク層の機能を有している。
記録膜は、レーザ光を照射することにより信号の書き込みを行う光記録層である。この記録膜は、結晶・非晶質間で相変化する相変化材料により構成されているものとする。相変化材料としてはビスマス化合物が適用できる。この記録膜すなわち相変化材料膜の上下に透明誘電体層を設けることにより光学特性を調節したり、湿気等の腐食因子との接触を防止したりすることができる。
反射膜及び記録膜は、スパッタリング法により形成する。なお、図３に示すように、情報記録層２はディスクの外縁部まで全面に形成する。
【００２３】
光透過層４は、液状の紫外線硬化樹脂を形成面に回転塗布した後、紫外線硬化処理を施すことにより形成できる。
上記情報記録層２によって光透過層形成面の全面に亘って濡れ性を均一化しているので、極めて膜厚均一性（面内均一性）に優れた光透過層４が形成できる。
光透過層４は、情報記録層２を外部の衝撃から保護し、湿気等の腐食因子との接触を防止する保護層として機能する。
光透過層４は、記録再生用レーザ光を透過する材料により構成されているものとし、膜厚は０．３ｍｍ以下とし、好ましくは１０〜２００μｍとする。
【００２４】
図３の光記録媒体２０は、光透過層４側から所定の波長のレーザ光を照射することにより信号の記録・再生を行うが、光透過層４の膜厚が０．３ｍｍ以下とすることで、対物レンズの開口数ＮＡを０．８にまで上げたとしてもディスクの傾きによって生じるコマ収差は小さく抑制される。従って光ディスクの傾きに対して大きな許容度が得られる。
【図面の簡単な説明】
【００２５】
【図１】光記録媒体の概略断面図を示す。
【図２】第一の発明の光記録媒体の要部の概略断面図を示す。
【図３】第二の発明の光記録媒体の要部の概略断面図を示す。
【符号の説明】
【００２６】
１  透明基板
２  情報記録層
３  中間層
４  光透過層
１０，２０  光記録媒体  
１１  中心孔
【図１】
2008210468.tif 000003
【図２】
2008210468.tif 000004
【図３】
2008210468.tif 000005